(57)【要約】【課題】成膜時の加熱により生じ得るガラス基板の変形やその変形による膜質のバラつきを好適に抑えることができる膜付きガラス基板の製造方法（製造装置）を提供する。【解決手段】ガラス基板Ｇ１の上面Ｇｘに対し成膜ノズル１２からの成膜用ガスＧＳの供給と、下面Ｇｙに対向するヒータ１３によるガラス基板Ｇ１の加熱とを行う熱ＣＶＤ法による成膜処理が行われる。その成膜時にガラス基板Ｇ１の幅方向の両側縁部Ｇａを一対の保持治具１１にて保持する際、ガラス基板Ｇ１の幅方向の中央部が上に凸の湾曲形状となるようにしてガラス基板Ｇ１を保持する。【選択図】図１
2019099403.tif 000002
【特許請求の範囲】
【請求項１】
厚さ２ｍｍ以下のガラス基板の主面に対し熱ＣＶＤ法により成膜処理を行い、膜付きガラス基板として製造する膜付きガラス基板の製造方法であって、
前記ガラス基板の幅方向の両側縁部を一対の保持治具にて保持することによって、前記ガラス基板の幅方向の中央部が一方向に凸の湾曲形状となるようにし、前記ガラス基板の第１主面に対し成膜ノズルから成膜用ガスを供給しつつ、前記ガラス基板の第２主面に対向するヒータによる前記ガラス基板の加熱を行って、前記成膜処理を行うことを特徴とする膜付きガラス基板の製造方法。
【請求項２】
前記ガラス基板の幅方向の中央部が前記成膜ノズル側に向けて前記ヒータとは反対側に凸の湾曲形状となるように前記ガラス基板を保持するようにしたことを特徴とする請求項１に記載の膜付きガラス基板の製造方法。
【請求項３】
前記ガラス基板の上方側に前記成膜ノズル、下方側に前記ヒータがそれぞれ配置されており、前記ガラス基板の幅方向の中央部が上に凸の湾曲形状となるように前記ガラス基板を保持するようにしたことを特徴とする請求項２に記載の膜付きガラス基板の製造方法。
【請求項４】
前記成膜ノズルは、前記ガラス基板の幅方向全体に亘って成膜用ガスを放出可能なノズル部を有するものであり、前記ノズル部は、前記ガラス基板の幅方向の中央部が前記成膜ノズル側に凸の湾曲形状となるように前記ガラス基板を保持するのに対応して、幅方向の中央部が凹の湾曲形状をなすものが用いられ、
幅方向の中央部が凸となる湾曲形状の前記ガラス基板における第１主面に対し、幅方向の中央部が凹となる湾曲形状の前記ノズル部から前記成膜用ガスの供給を行うようにしたことを特徴とする請求項２又は３に記載の膜付きガラス基板の製造方法。
【請求項５】
厚さ２ｍｍ以下のガラス基板の主面に対し熱ＣＶＤ法により成膜処理を行い、膜付きガラス基板として製造する膜付きガラス基板の製造装置であって、
前記ガラス基板の幅方向の両側縁部を保持する一対の保持治具と、
前記ガラス基板の第１主面に対し成膜用ガスを供給する成膜ノズルと、
前記ガラス基板の第２主面に対向し前記ガラス基板を加熱するヒータと、
を備え、
前記保持治具は、前記ガラス基板の幅方向の中央部が一方向に凸の湾曲形状となるように保持可能に構成されていることを特徴とする膜付きガラス基板の製造装置。
【発明の詳細な説明】
【技術分野】
【０００１】
本発明は、膜付きガラス基板の製造方法、及び膜付きガラス基板の製造装置に関する。
【背景技術】
【０００２】
膜付きガラス基板としては、例えば特許文献１に開示されているものがある。特許文献１に開示の膜付きガラス基板は、ベースのガラス基板の主面に対し、ＦＴＯ膜（フッ素ドープ酸化スズ膜）又はＡＴＯ膜（アンチモンドープ酸化スズ膜）からなる透明導電膜の成膜処理が施されている。
【先行技術文献】
【特許文献】
【０００３】
【特許文献１】特開２０１０−２８０６８号公報
【発明の概要】
【発明が解決しようとする課題】
【０００４】
ところで、上記した透明導電膜等の成膜処理においては、熱ＣＶＤ法（熱化学気相成長法）を用いるのが一般的である。つまり、ベースのガラス基板は、ヒータにより加熱されながら成膜処理が行われる。すると、成膜時の加熱により、ベースのガラス基板に湾曲や波打ち形状等の変形やその変形による膜質のバラつきが生じることがある。
【０００５】
一方で、膜付きガラス基板の薄板化が要求される場合、ベースのガラス基板の薄板化を図る必要があるが、ガラス基板が薄板化する程（例えば厚さ２ｍｍ以下）、成膜時の加熱により生じ得るガラス基板の変形がより複雑で大きくなり易い。しかも、個々のガラス基板毎に成膜時の形状が異なるため、後工程での対処が困難である。
【０００６】
本発明は、上記課題を解決するためになされたものであって、その目的は、成膜時の加熱により生じ得るガラス基板の変形やその変形による膜質のバラつきを好適に抑えることができる膜付きガラス基板の製造方法、及び膜付きガラス基板の製造装置を提供することにある。
【課題を解決するための手段】
【０００７】
上記課題を解決する膜付きガラス基板の製造方法は、厚さ２ｍｍ以下のガラス基板の主面に対し熱ＣＶＤ法により透明導電膜等の成膜処理を行い、膜付きガラス基板として製造する膜付きガラス基板の製造方法であって、前記ガラス基板の幅方向の両側縁部を一対の保持治具にて保持することによって、前記ガラス基板の幅方向の中央部が一方向に凸の湾曲形状となるようにし、前記ガラス基板の第１主面に対し成膜ノズルから成膜用ガスを供給しつつ、前記ガラス基板の第２主面に対向するヒータによる前記ガラス基板の加熱を行って、前記成膜処理を行う。
【０００８】
上記態様によれば、ガラス基板の第１主面に対し成膜ノズルからの成膜用ガスの供給と、第２主面に対向するヒータによるガラス基板の加熱とを行う熱ＣＶＤ法による成膜処理において、ガラス基板の幅方向の両側縁部を一対の保持治具にて保持する際、ガラス基板の幅方向の中央部が一方向に凸の湾曲形状となるようにしてガラス基板が保持される。これにより、湾曲形状に保持されたガラス基板の主面に一様な応力を作用させることで成膜時のガラス基板の変形が抑えられ、また個体差も生じ難い。
【０００９】
上記膜付きガラス基板の製造方法において、前記ガラス基板の幅方向の中央部が前記成膜ノズル側に向けて前記ヒータとは反対側に凸の湾曲形状となるように前記ガラス基板を保持するようにした。
【００１０】
上記態様によれば、ガラス基板の幅方向の中央部が成膜ノズル側に向けてヒータとは反対側に凸の湾曲形状となるようにガラス基板が保持され、成膜時のガラス基板の変形が抑えられる。またこの場合、ガラス基板の湾曲形状の凸部分がヒータに近接し過ぎる心配は不要となる。
【００１１】
上記膜付きガラス基板の製造方法において、前記ガラス基板の上方側に前記成膜ノズル、下方側に前記ヒータがそれぞれ配置されており、前記ガラス基板の幅方向の中央部が上に凸の湾曲形状となるように前記ガラス基板を保持するようにした。
【００１２】
上記態様によれば、ガラス基板の幅方向の中央部が上に凸の湾曲形状となるようにしてガラス基板が保持され、成膜時のガラス基板の変形が抑えられる。またこの場合、ガラス基板の湾曲形状が幅方向に対称的とし易く、ガラス基板の変形抑制がより期待できる。
【００１３】
上記膜付きガラス基板の製造方法において、前記成膜ノズルは、前記ガラス基板の幅方向全体に亘って成膜用ガスを放出可能なノズル部を有するものであり、前記ノズル部は、前記ガラス基板の幅方向の中央部が前記成膜ノズル側に凸の湾曲形状となるように前記ガラス基板を保持するのに対応して、幅方向の中央部が凹の湾曲形状をなすものが用いられ、幅方向の中央部が凸となる湾曲形状の前記ガラス基板における第１主面に対し、幅方向の中央部が凹となる湾曲形状の前記ノズル部から前記成膜用ガスの供給を行うようにした。
【００１４】
上記態様によれば、幅方向の中央部が凸の湾曲形状となるように保持されたガラス基板の第１主面に対応して、幅方向の中央部が凹となる湾曲形状のノズル部から成膜用ガスの供給が行われるため、幅方向全体に亘って略均等化された成膜用ガスの供給が可能となる。これにより、湾曲形状にて保持されたガラス基板であっても、幅方向において略均等な成膜が行えることが期待できる。
【００１５】
上記課題を解決する膜付きガラス基板の製造装置は、厚さ２ｍｍ以下のガラス基板の主面に対し熱ＣＶＤ法により透明導電膜等の成膜処理を行い、膜付きガラス基板として製造する膜付きガラス基板の製造装置であって、前記ガラス基板の幅方向の両側縁部を保持する一対の保持治具と、前記ガラス基板の第１主面に対し成膜用ガスを供給する成膜ノズルと、前記ガラス基板の第２主面に対向し前記ガラス基板を加熱するヒータと、を備え、前記保持治具は、前記ガラス基板の幅方向の中央部が一方向に凸の湾曲形状となるように保持可能に構成されている。
【００１６】
上記態様（製造装置）においても、上記製造方法と同様に、湾曲形状となるように保持することによりガラス基板の主面に一様な応力を作用させることで成膜時のガラス基板の変形が抑えられ、また個体差も生じ難い。
【発明の効果】
【００１７】
本発明の膜付きガラス基板の製造方法、及び膜付きガラス基板の製造装置によれば、成膜時の加熱により生じ得るガラス基板の変形やその変形による膜質のバラつきを好適に抑えることができる。
【図面の簡単な説明】
【００１８】
【図１】一実施形態における成膜処理を行うガラス基板の製造装置の概略正面図。
【図２】同実施形態における成膜処理を行うガラス基板の製造装置の概略斜視図。
【図３】第１比較例における成膜処理を行うガラス基板の製造装置の概略正面図。
【図４】第２比較例における成膜処理を行うガラス基板の製造装置の概略正面図。
【発明を実施するための形態】
【００１９】
以下、膜付きガラス基板の製造方法及び製造装置の一実施形態について説明する。
図１及び図２に示すように、本実施形態におけるガラス基板の製造装置（成膜装置）１０は、熱ＣＶＤ法を用いた成膜処理を行い、ベースのガラス基板Ｇ１の主面に対しＦＴＯ膜、ＡＴＯ膜、ＩＴＯ膜等の透明導電膜を形成して膜付きガラス基板Ｇ２を製造するものである。本実施形態で扱うガラス基板Ｇ１は、例えば厚さ０．０５〜２ｍｍ程度の薄板ガラス基板である。つまり、成膜処理時にガラス基板Ｇ１に変形が生じ易い薄板ガラス基板である。また、本実施形態で扱うガラス基板Ｇ１は、例えば縦横長さがそれぞれ５０ｍｍ〜５００ｍｍである。また、成膜後のガラス基板の変形を抑制できる点から、ガラス基板Ｇ１の歪点は後述する加熱温度より高いことが好ましい。
【００２０】
ガラス基板の製造装置１０は、膜付け前のベースとなるガラス基板Ｇ１を保持する保持治具１１、成膜ノズル１２、及びヒータ１３を備える。保持治具１１は、同一水平面上に対で設けられ、ガラス基板Ｇ１の幅方向の両側縁部Ｇａをそれぞれ保持する。換言すれば、一対の保持治具１１は、互いに独立して離間しておりその間が空間となっている。各保持治具１１に形成される保持部１１ａは、水平面をなしガラス基板Ｇ１の幅方向の両側縁部Ｇａを載置するための載置面１１ｘと、垂直面をなし各保持部１１ａ同士で対向する規制面１１ｙとをそれぞれ有している。
【００２１】
ここで、各保持部１１ａの規制面１１ｙ間の間隔長さＷ１は、保持対象のガラス基板Ｇ１を平坦状（図１に示す二点鎖線の状態）とした時の幅方向長さＷ０よりも若干小さい設定としている。このような設定としたことで、各保持部１１ａに対してベースのガラス基板Ｇ１を保持（セット）する際、ガラス基板Ｇ１の両側縁部Ｇａが各規制面１１ｙの規制を受け、ガラス基板Ｇ１は幅方向の中央部が上に凸となる一様な湾曲形状をなして保持可能である。つまり、本実施形態のガラス基板Ｇ１の保持態様としては、ガラス基板Ｇ１を幅方向の中央部が上に凸の湾曲形状にて保持しつつ、上面（第１主面）Ｇｘはその上方側に位置する成膜ノズル１２から供給される成膜用ガスＧＳを遮蔽物なく全面にて受けることが可能であり、また下面（第２主面）Ｇｙはその下方側に位置するヒータ１３と直接的に対向し直接的な加熱を略全面にて受けることが可能となっている。
【００２２】
尚、ガラス基板Ｇ１の製造過程において成膜処理を他の処理と個別（オフライン）で行う場合、各保持治具１１は不動とし、成膜ノズル１２は可動とする設置態様か、若しくはその逆で、成膜ノズル１２は不動とし、各保持治具１１は可動とする設置態様とする。また、ガラス基板Ｇ１の製造過程において成膜処理を他の処理と連続（オンライン）で行う場合、各保持治具１１は搬送装置（図示略）に設置される。また、各保持治具１１を互いに近接・離間するように構成し、ガラス基板Ｇ１を保持する前においては各保持治具１１が互いに離間しガラス基板Ｇ１が各規制面１１ｙにて規制されないように載置面１１ｘに載置可能とし、ガラス基板Ｇ１を載置した後においては各保持治具１１が互いに近接しガラス基板Ｇ１が上に凸の湾曲形状をなして保持されるようにしてもよい。
【００２３】
各保持治具１１にて保持されるガラス基板Ｇ１の上方には、成膜ノズル１２が配置されている。成膜ノズル１２は、ノズル部１２ａが下部に設けられ、ガラス基板Ｇ１の幅方向全体に亘って均一的にＦＴＯ膜、ＡＴＯ膜、ＩＴＯ膜等の透明導電膜の形成のための成膜用ガスＧＳが放出可能となっている。尚、成膜用ガスＧＳの代わりに、成膜用ミストを用いることもできる。本実施形態では、ガラス基板Ｇ１が幅方向の中央部を上に凸とした一様な湾曲形状となるように各保持治具１１にて保持されるため、これに合わせて、ノズル部１２ａは、幅方向の中央部が上に凹となる一様な湾曲形状をなすように構成されている。つまり、ノズル部１２ａの下端部（ノズル開口）とガラス基板Ｇ１の上面Ｇｘとの間隔長さＬ１が幅方向において略均等化されている。
【００２４】
各保持治具１１にて保持されるガラス基板Ｇ１の下方には、ヒータ１３が配置されている。ヒータ１３は、ガラス基板Ｇ１を幅方向全体に亘り均一的に加熱することが可能なものである。ヒータ１３は、熱ＣＶＤ法を用いる成膜処理に適切な温度の５００℃程度にガラス基板Ｇ１を加熱する。
【００２５】
ここで、成膜用ガスＧＳの温度は２００℃程度に設定されている。つまり、ガラス基板Ｇ１の上側空間と下側空間との温度差が３００℃程度生じることになる。このことが、従来のガラス基板の変形を招く一つの原因となっていた。更に、この温度差の僅かな不均一さが複雑なガラス基板の変形をも招いていた。特に、厚さ０．０５〜２ｍｍ程度の薄板のガラス基板Ｇ１を成膜対象とする本実施形態では、成膜時のガラス基板Ｇ１の変形が懸念されるところである。以下には、本実施形態の成膜態様（ガラス基板Ｇ１の保持態様）と、第１及び第２比較例の成膜態様とを対比する。
【００２６】
図３は、第１比較例の成膜態様を示している。第１比較例のガラス基板の製造装置（成膜装置）２０は、載置台２１と錘２２とを用いている。載置台２１は、耐熱性の高い結晶化ガラスやアルミナにて作製され、ガラス基板Ｇ１の主面の大きさよりも大きい載置面２１ｘを上面に有してなる。ガラス基板Ｇ１は、下面Ｇｙ全体が載置台２１の載置面２１ｘと当接するように配置され、載置台２１の下方に位置するヒータ１３からこの載置台２１を通じて間接的に加熱を受けるようになっている。成膜時には、載置台２１に配置されたガラス基板Ｇ１の上面Ｇｘの周縁部に錘２２が載せられ、ガラス基板Ｇ１の位置決めと共に成膜時の加熱によるガラス基板Ｇ１の変形が低減されている。
【００２７】
このような第１比較例では、ガラス基板Ｇ１の変形をある程度抑制できるものの、ヒータ１３によるガラス基板Ｇ１の加熱に載置台２１が介在する間接的な加熱となるため、ガラス基板Ｇ１を効率的に加熱できないという問題がある。即ち、僅かな基板の変形によりガラス基板Ｇ１と載置台２１の間に隙間があくと、載置台２１からガラス基板Ｇ１への熱伝導が妨げられ、ガラス基板Ｇ１に部分的に加熱不足部分が生じる。また、ガラス基板Ｇ１の変形防止等のためにガラス基板Ｇ１の上面Ｇｘの周縁部に載せる錘２２が成膜ノズル１２側から見てガラス基板Ｇ１の一部を遮蔽する態様となるため、ガラス基板Ｇ１の上面Ｇｘへの成膜面積が縮小するという問題もある（成膜面積の小さい膜付きガラス基板Ｇ２となる）。
【００２８】
図４は、第２比較例の成膜態様を示している。第２比較例のガラス基板の製造装置（成膜装置）３０は、独立した一対の保持治具３１を用い、各保持治具３１にて保持されるガラス基板Ｇ１の下面Ｇｙをヒータ１３と直接的に対向する構成は同じである。つまり、第２比較例ではヒータ１３によるガラス基板Ｇ１の加熱が直接的となるため、ガラス基板Ｇ１を効率的に加熱することが可能である点で本実施形態と同様に好ましい。
【００２９】
第２比較例が本実施形態と異なるのは、第２比較例の各保持治具３１が、ガラス基板Ｇ１の幅方向の両側縁部Ｇａを載置するための載置面３１ｘを有する点である。第２比較例では、ベースのガラス基板Ｇ１の両側縁部を各保持治具３１の載置面３１ｘに載置しているため、ガラス基板Ｇ１の上面Ｇｘは上方側に位置する成膜ノズル１２からの成膜用ガスＧＳの供給が遮蔽物なく全面にて受けることが可能である点は、本実施形態と同様に好ましい。
【００３０】
しかしながら第２比較例では、ガラス基板Ｇ１の両側縁部を各保持治具３１の載置面３１ｘに載置し、成膜前（加熱前）ではガラス基板Ｇ１は水平状態若しくは水平に近い状態をなしているが、成膜時のヒータ１３による加熱と成膜ノズル１２からの成膜用ガスＧＳの放出により生じ得るガラス基板Ｇ１の変形がより複雑で大きな変形形状となり易く、しかも個々のガラス基板Ｇ１毎に成膜時の形状が異なる。これは、ガラス基板Ｇ１の主面にガラス基板Ｇ１の自重以外の応力を特段作用させていないため、波打ち形状等の複雑で大きな変形形状となり易いためと考えられる。そして、このような変形が生じた膜付きガラス基板Ｇ２は、後工程での対処が困難である。
【００３１】
これに対し本実施形態では、図１及び図２に示すように、ガラス基板Ｇ１の上面Ｇｘは成膜ノズル１２から供給される成膜用ガスＧＳを遮蔽物なく全面にて受けることが可能であり、下面Ｇｙ側ではヒータ１３によるガラス基板Ｇ１の加熱が直接的でありガラス基板Ｇ１を効率的な加熱を受けることが可能である点で好ましい。更に、本実施形態のガラス基板Ｇ１は幅方向の中央部が上に凸の湾曲形状にて保持されるため、ガラス基板Ｇ１の主面に一様な応力を作用させることにより、成膜時のヒータ１３による加熱により生じ得るガラス基板Ｇ１の変形が抑えられ、また個体差も生じ難くなっている。従って、本実施形態の膜付きガラス基板Ｇ２は、後工程での対処に困ることが軽減されている。
【００３２】
本実施形態の効果について説明する。
（１）本実施形態では、ガラス基板Ｇ１の上面（第１主面）Ｇｘに対し成膜ノズル１２からの成膜用ガスＧＳの供給と、下面（第２主面）Ｇｙに対向するヒータ１３によるガラス基板Ｇ１の加熱とを行う熱ＣＶＤ法による成膜処理が行われる。そして、その成膜時にガラス基板Ｇ１の幅方向の両側縁部Ｇａを一対の保持治具１１にて保持する際、ガラス基板Ｇ１の幅方向の中央部が上に凸の湾曲形状となるようにしてガラス基板Ｇ１を保持するようにした。これにより、湾曲形状に保持されたガラス基板Ｇ１の主面に一様な応力を作用させることで成膜時のガラス基板Ｇ１の変形を抑えることができ、また個体差も生じ難い。また、変形が生じたとしても膜付きガラス基板Ｇ２を後工程で対処が容易な単純形状に制御することができる。
【００３３】
（２）ガラス基板Ｇ１の幅方向の中央部が成膜ノズル１２側に向けてヒータ１３とは反対側に凸の湾曲形状となるようにガラス基板Ｇ１を保持したことで、ガラス基板Ｇ１の湾曲形状の凸部分がヒータ１３に近接し過ぎる心配は不要となる。
【００３４】
（３）ガラス基板Ｇ１の幅方向の中央部が上に凸の湾曲形状となるようにしてガラス基板Ｇ１を保持したことで、ガラス基板Ｇ１の湾曲形状が幅方向に対称的とし易く、ガラス基板Ｇ１の変形抑制がより期待できる。
【００３５】
（４）幅方向の中央部が凸の湾曲形状となるように保持したガラス基板Ｇ１の上面Ｇｘに対応して、幅方向の中央部が凹となる湾曲形状のノズル部１２ａから成膜用ガスＧＳの供給を行うようにしたため、幅方向全体に亘って略均等化された成膜用ガスＧＳの供給が行える。これにより、本実施形態のような湾曲形状に保持したガラス基板Ｇ１であっても、幅方向において略均等な成膜が行えることが期待できる。
【００３６】
本実施形態は、以下のように変更して実施することができる。本実施形態及び以下の変更例は、技術的に矛盾しない範囲で互いに組み合わせて実施することができる。
・ガラス基板Ｇ１の上方側に成膜ノズル１２、下方側にヒータ１３を配置し、ガラス基板Ｇ１の幅方向の中央部が上に凸の湾曲形状となるようにガラス基板Ｇ１を保持したが、成膜ノズル１２、ヒータ１３の配置関係、湾曲させるガラス基板Ｇ１の方向は適宜変更してもよい。即ち、成膜ノズル１２、ヒータ１３の配置を上下逆にしたり、左右方向（水平方向）、更には斜めの方向に配置したりしてもよい。ガラス基板Ｇ１の湾曲させる方向を成膜ノズル１２側に凸ではなく、ヒータ１３側に凸としてもよい。
【００３７】
・幅方向の中央部が凸の湾曲形状となるように保持したガラス基板Ｇ１に対応させて、成膜ノズル１２のノズル部１２ａを幅方向の中央部が凹となる湾曲形状としたが、ノズル部１２ａの形状はこれに限らず、湾曲形状に合わせて傾きを異ならせた複数の直線を組み合わせた形状のものや、単純な一直線状のものを用いてもよい。
【００３８】
・保持治具１１（保持部１１ａ）の形状は一例であり、ガラス基板Ｇ１の幅方向の中央部が一方向に凸の湾曲形状となるようにガラス基板Ｇ１を保持することが可能であれば、形状を適宜変更してもよい。
【００３９】
上記実施形態及び変更例から把握できる技術的思想について記載する。
（イ）前記保持治具は、前記ガラス基板の幅方向の中央部が前記成膜ノズル側に向けて前記ヒータとは反対側に凸となる湾曲形状にて前記ガラス基板を保持可能に構成されていることを特徴とする膜付きガラス基板の製造装置。
【００４０】
（ロ）前記ガラス基板の上方側に前記成膜ノズル、下方側に前記ヒータがそれぞれ配置されており、前記保持治具は、前記ガラス基板の幅方向の中央部が上に凸となる湾曲形状にて前記ガラス基板を保持可能に構成されていることを特徴とする膜付きガラス基板の製造装置。
【００４１】
（ハ）前記成膜ノズルは、前記ガラス基板の幅方向全体に亘って成膜用ガスを放出可能なノズル部を有するものであり、前記ノズル部は、前記ガラス基板の幅方向の中央部が前記成膜ノズル側に凸となる湾曲形状にて前記ガラス基板を保持するのに対応して、幅方向の中央部が凹となる湾曲形状をなして構成されていることを特徴とする膜付きガラス基板の製造装置。
【符号の説明】
【００４２】
１１…保持治具、１２…成膜ノズル、１２ａ…ノズル部、１３…ヒータ、Ｇ１…ガラス基板、Ｇ２…膜付きガラス基板、Ｇｘ…上面（第１主面）、Ｇｙ…下面（第２主面）、ＧＳ…成膜用ガス。
【図１】
2019099403.tif 000003
【図２】
2019099403.tif 000004
【図３】
2019099403.tif 000005
【図４】
2019099403.tif 000006